(57)【特許請求の範囲】
【請求項１】
使用済原子燃料からＵＦ６を得る使用済原子燃料からのウランのリサイクル方法において、
使用済原子燃料からウランを分離するウラン分離工程と、
このウラン分離工程で得たウランをフッ化揮発させるフッ化工程と、
このフッ化工程でフッ化揮発させたウランに含まれるプルトニウムをウラン系物質と吸着又は置換反応させてプルトニウムを捕集するプルトニウム捕集工程と、
このプルトニウム捕集工程で捕集されたプルトニウムを前記ウラン分離工程の前段又は後段に戻すプルトニウム還流工程とを備えることを特徴とする使用済原子燃料からのウランのリサイクル方法。
【請求項２】
請求項１記載の使用済原子燃料からのウランのリサイクル方法において、
前記プルトニウム捕集工程は、前記フッ化工程で得られたＰｕＦ６と前記ウラン系物質とを吸着又は置換反応させ固体ウラン化合物としてプルトニウムを捕集する工程であり、
前記プルトニウム還流工程は、前記プルトニウム捕集工程で捕集されたプルトニウムと前記ウラン系物質を、前記ウラン分離工程の前段又は後段に戻す工程であることを特徴とする使用済原子燃料からのウランのリサイクル方法。
【請求項３】
請求項２記載の使用済原子燃料からのウランのリサイクル方法において、
前記プルトニウム捕集工程で利用される前記ウラン系物質は、ＵＯ２Ｆ２、ＵＦ５、またはＵＯ２であることを特徴とする使用済原子燃料からのウランのリサイクル方法。
【請求項４】
請求項１記載の使用済原子燃料からのウランのリサイクル方法において、
前記フッ化工程は、固定床又は流動床型のフッ化装置を利用して、前記ウラン分離工程で得たウランの一部がプルトニウムを含む固体ウラン化合物として残留する温度でフッ化させる工程であり、
前記プルトニウム捕集工程は、前記フッ化工程で得られる前記固体ウラン化合物によってプルトニウムを捕集する工程であり、
前記プルトニウム還流工程は、前記プルトニウム捕集工程で捕集された前記固体ウラン化合物を前記ウラン分離工程の前段又は後段に戻す工程であることを特徴とする使用済原子燃料からのウランのリサイクル方法。
【請求項５】
請求項４記載の使用済原子燃料からのウランのリサイクル方法において、
前記ウラン分離工程で得たウラン中のプルトニウムは、前記フッ化工程でＰｕＦ６に転換された後にＰｕＦ４に再転換して、残渣に付着して前記フッ化装置に残留しており、
前記プルトニウム捕集工程は、前記残渣に付着したプルトニウムを捕集する工程であることを特徴とする使用済原子燃料からのウランのリサイクル方法。
【請求項６】
請求項１記載の使用済原子燃料からのウランのリサイクル方法において、
前記ウラン分離工程は、ＵＲＥＸ法のような溶媒抽出によってウランを分離する工程であることを特徴とする使用済原子燃料からのウランのリサイクル方法。
【請求項７】
請求項１記載の使用済原子燃料からのウランのリサイクル方法において、
前記ウラン分離工程は、晶析法、沈殿法、酸化物電解法、又は金属電解法によってウランを分離する工程であることを特徴とする使用済原子燃料からのウランのリサイクル方法。
【発明の詳細な説明】
【技術分野】
【０００１】
本発明は、使用済原子燃料からＵＦ６を得る使用済原子燃料からのウランのリサイクル方法に関する。
【背景技術】
【０００２】
現在のウラン資源には、天然産ウランと、使用済原子燃料を再処理（リサイクル）して得られる回収ウランがある。使用済原子燃料の再処理技術として現在利用されているピューレックス法では、回収ウランの放射能はきわめて低く、フッ化処理により容易に再濃縮用の六フッ化ウラン（ＵＦ６）気体に転換される。
【０００３】
しかし、将来採用される可能性があるピューレックス法以外の処理方法や、ピューレックス法を用いるときでも回収ウランの放射能が高い場合には、現在の仕様の回収ウラン用の転換施設では高放射能のため取り扱えない場合や、例え取り扱えたとしても転換の前後にウラン（Ｕ）の精製が必要になる場合が生じる。こうした問題の１つの解決策としては、精製能力をもつウランのフッ化転換工程を再処理施設の一部又は後段等に設ける方法がある。
【０００４】
このように精製能力をもつウランのフッ化転換工程を再処理の一部に備える技術としては、アクアフルオル法がある（非特許文献１等参照）。この方法では使用済原子燃料中のプルトニウム（Ｐｕ）および核分裂生成物の大部分が溶媒抽出とイオン交換によってウランから分離される。この不純物を含む回収ウランは揮発性のＵＦ６に転換された後、少量のＰｕ、ネプツニウム（Ｎｐ）およびその他の揮発性フッ化物をフッ化ナトリウム（ＮａＦ）とフッ化マグネシウム（ＭｇＦ２）の吸着剤に吸着させて除去し、最後に蒸留して放射能の少ないＵＦ６を得る。すなわち、精製能力をもつウランのフッ化転換工程を再処理に付加して、純度の低い回収ウランを施設内で精製する例である。
【０００５】
【非特許文献１】Bnedictら著，「原子力化学工学第IV分冊  燃料再処理と放射性廃棄物の化学工学」，日刊工業新聞社，ｐ．１７−１８
【発明の開示】
【発明が解決しようとする課題】
【０００６】
上記のアクアフルオル法によれば、分離された回収ウランを純化されたＵＦ６に転換できる。しかし、将来の再処理法で使用される可能性がある沈殿法、晶析法、溶融塩電解法等のウラン分離法では、ウランへのプルトニウムの同伴率が高く、分離されたウランにもともとのプルトニウムの０．１ないし数％が含まれてしまう。また、この種の方法で得た回収ウランを、ＮａＦ、ＭｇＦ２、又は六フッ化プルトニウム（ＰｕＦ６）の吸着能力が高いフッ化リチウム（ＬｉＦ）による吸着剤に吸着させると、吸着したプルトニウムを脱離することが難しく、プルトニウムの回収率は特に悪化する。
【０００７】
本発明の目的は、沈殿法、晶析法、溶融塩電解法等のプルトニウムの同伴率が高いウラン分離法を用いても、プルトニウムの回収率を向上できる使用済原子燃料からのウランのリサイクル方法を提供することにある。
【課題を解決するための手段】
【０００８】
（１）本発明は、上記目的を達成するために、使用済原子燃料からＵＦ６を得る使用済原子燃料からのウランのリサイクル方法において、使用済原子燃料からウランを分離するウラン分離工程と、このウラン分離工程で得たウランをフッ化揮発させるフッ化工程と、このフッ化工程でフッ化揮発させたウランに含まれるプルトニウムをウラン系物質と吸着又は置換反応させてプルトニウムを捕集するプルトニウム捕集工程と、このプルトニウム捕集工程で捕集されたプルトニウムを前記ウラン分離工程の前段又は後段に戻すプルトニウム還流工程とを備える。
【０００９】
（２）上記（１）において、前記プルトニウム捕集工程は、前記フッ化工程で得られたＰｕＦ６と前記ウラン系物質とを吸着又は置換反応させ固体ウラン化合物としてプルトニウムを捕集する工程であり、前記プルトニウム還流工程は、前記プルトニウム捕集工程で捕集されたプルトニウムと前記ウラン系物質を、前記ウラン分離工程の前段又は後段に戻す工程である。
【００１０】
（３）上記（２）において、前記プルトニウム捕集工程で利用される前記ウラン系物質は、ＵＯ２Ｆ２、ＵＦ５、またはＵＯ２である。
【００１１】
（４）上記（１）において、前記フッ化工程は、固定床又は流動床型のフッ化装置を利用して、前記ウラン分離工程で得たウランの一部がプルトニウムを含む固体ウラン化合物として残留する温度でフッ化させる工程であり、前記プルトニウム捕集工程は、前記フッ化工程で得られる前記固体ウラン化合物によってプルトニウムを捕集する工程であり、前記プルトニウム還流工程は、前記プルトニウム捕集工程で捕集された前記固体ウラン化合物を前記ウラン分離工程の前段又は後段に戻す工程である。
【００１２】
（５）上記（４）において、前記ウラン分離工程で得たウラン中のプルトニウムは、前記フッ化工程でＰｕＦ６に転換された後にＰｕＦ４に再転換して、残渣に付着して前記フッ化装置に残留しており、前記プルトニウム捕集工程は、前記残渣に付着したプルトニウムを捕集する工程である。
【００１３】
（６）上記（１）において、前記ウラン分離工程は、ＵＲＥＸ法のような溶媒抽出によってウランを分離する工程である。
【００１４】
（７）上記（１）において、前記ウラン分離工程は、晶析法、沈殿法、酸化物電解法、又は金属電解法によってウランを分離する工程である。
【発明の効果】
【００１５】
本発明によれば、プルトニウムの同伴率が高いウラン分離法を用いても、プルトニウムの回収率を向上することができる。
【発明を実施するための最良の形態】
【００１６】
以下、本発明の実施の形態を図面を用いて説明する。
【００１７】
図１は本発明の第１の実施の形態である精製能力をもつウランのフッ化転換工程を示す図である。このフッ化転換工程は、使用済原子燃料から分離して回収したウラン（回収ウラン）をフッ化揮発してＵＦ６を得るウランのリサイクル方法で用いられるものであり、プルトニウム回収機能を備えている。
【００１８】
この図に示すフッ化転換工程は、フッ化装置１（フッ化工程）と、ウラン系吸着剤トラップ４（プルトニウム捕集工程）と、非ウラン系吸着材トラップ２及び凝縮器（又は蒸留器）３（ウラン精製工程）を備えている。
【００１９】
フッ化装置１は、回収ウラン５をフッ素気体（Ｆ２）６と反応させてフッ化揮発させるフッ化工程を実施するものである。本実施の形態では、フッ化装置１としてフレーム炉を使用しており、回収ウラン５の全てがフッ化装置１でフッ化揮発される。回収ウラン５は、使用済原子燃料からウランを分離するウラン分離工程から得られるもので、酸化物、硝酸塩、金属であることが好ましい。なお、これらの形態からなる回収ウラン５の取得方法については、後述する第３の実施の形態以下で説明する。
【００２０】
ウラン系吸着剤トラップ４は、フッ化装置１からの吐出ガスとウランを含む物質（ウラン系物質）とを吸着又は置換反応させ、吐出ガス中のプルトニウムの捕集工程を実施するものである。本実施の形態では、例えば、フッ化ウラニル（ＵＯ２Ｆ２）、五フッ化ウラン（ＵＦ５）、又は二酸化ウラン（ＵＯ２）等から成るウラン系吸着材７を利用して当該工程を実施している。
【００２１】
非ウラン系吸着材トラップ２と凝縮器（又は蒸留器）３は、ウラン系吸着材トラップ４からの吐出ガスに含まれるＵＦ６を精製するウラン精製工程を実施するものである。吐出ガス中のＵＦ６は、この非ウラン系吸着材トラップ２及び凝縮器３で構成される従来型の精製系によって純化され、高純度のＵＦ６ガスとなる。非ウラン系吸着材トラップ２で利用される非ウラン系吸着材としては、例えば、ＮａＦ、ＭｇＦ２、ＬｉＦ等を用いることができる。なお、凝縮器３は、蒸留器に代えても良い。
【００２２】
上記のように構成される本実施の形態では、まず、フッ化装置１において、粉末化された回収ウラン５がフッ化装置１の頭頂から装置内に導入され、これと同時に導入されるフッ素気体（Ｆ２）６と反応して高温となる。これにより、ＵＦ６が生成されるとともに、回収ウランに含まれるプルトニウムもＰｕＦ６気体に転換される。また、ここで、放射性のテルル（Ｔｅ）、アンチモン（Ｓｂ）、ニオブ（Ｎｂ）、Ｎｐ、テクネチウム（Ｔｃ）、ルテニウム（Ｒｕ）、セレン（Ｓｅ）も気体のフッ化物に転換される。さらに、放射性ではないが、モリブデン（Ｍｏ）も気体のフッ化物に転換される。このようにフッ化物に転換された、ＵＦ６，ＰｕＦ６，Ｔｅ，Ｓｂ，Ｎｂ，Ｎｐ，Ｔｃ，Ｒｕ，Ｓｅ，およびＭｏの気体を含む吐出ガスは、ウラン系吸着剤トラップ４に導入される。
【００２３】
ウラン系吸着剤トラップ４では、たとえば下記の反応式（１）の置換反応によって、フッ化装置１から導入された吐出ガス中のプルトニウム（ＰｕＦ６）は固体のウラン化合物（ＰｕＦ６）として捕集される。
【００２４】
２ＰｕＦ６(ｇ)＋ＵＯ２Ｆ２(ｓ)→２ＰｕＦ４(ｓ)＋ＵＦ６(ｇ)＋０２(ｇ)---（１）
ただし、（ｇ）は気体、（ｓ）は固体を表す。
【００２５】
ウラン系吸着剤トラップ４でプルトニウムを回収されたＵＦ６、Ｔｅ、Ｓｂ、Ｎｂ、Ｎｐ、Ｔｃ、Ｒｕ、Ｓｅ、及びＭｏの気体を含む吐出ガスは、非ウラン系吸着剤トラップ２および凝縮器３で構成されるウラン精製工程に導入され、高純度のＵＦ６ガスとなる。なお、参考文献（乾式再処理研究専門委員会，「乾式再処理の現状と問題点」，日本原子力学会誌，１９６７年，９巻，９号，ｐ．５３０−５３５）によれば、この種の精製工程による除染係数（ＤＦ）は一億から十億に達する。
【００２６】
一方、ウラン系吸着材トラップ４で捕集されたプルトニウムは、残余のウラン系吸着材７とともに使用済原子燃料の再処理系（リサイクル系）における酸化物転換工程２１（後述の図３等参照）に導入されて、ＰｕＯ２とＵＯ２に転換される。このようにプルトニウムをＰｕＯ２に転換すると、使用済原子燃料の再処理系におけるウラン分離工程（例えば、後述の図３における抽出工程１３）の前段（例えば、後述の図３における溶解工程１２）又は後段（ウラン分離工程で分離されたプルトニウム溶液を処理する後続処理系１４（図３等参照））に戻すことができるので、使用済原子燃料からのプルトニウムの回収率を向上させることができる。例えば、ウラン分離工程で晶析法を用いた場合には、使用済原子燃料中の９５％程度のプルトニウムを回収できるに留まる。しかし、上記のように回収ウランに同伴したプルトニウムを捕集すると、回収ウランに同伴した残りの５％程度のプルトニウムの９０％程度を回収することができる。これにより、使用済原子燃料からのプルトニウムの総回収率は９９．５％に達するので、通常の再処理での回収効率を満足することができる。
【００２７】
次に本発明の第２の実施の形態について説明する。
【００２８】
図２は本発明の第２の実施の形態である精製能力をもつウランのフッ化転換工程を示す図である。なお、先の図と同じ部分には同じ符号を付して説明は省略する（後の図も同様とする）。
【００２９】
本実施の形態が第１の実施の形態と異なる点は、フッ化装置１Ａとして、フレーム炉と比較して反応温度が低い流動床又は固定床型の反応装置を利用している点にある。
【００３０】
フッ化装置１Ａには、希薄なＦ２又はＩＦ７のような弱いフッ化剤９が供給されている。回収ウラン５中のウランと放射性のＴｅ、Ｓｂ、Ｎｂ、Ｎｐ、Ｔｃ、Ｒｕ、Ｓｅは、フッ化剤９によって揮発性のフッ化物に転換される。ここで、本実施の形態のフッ化装置１Ａは、回収ウラン５中のウランの一部がプルトニウムを含む固体ウラン化合物として残留する温度（例えば、３００℃前後）で運転されている。これにより、フッ化装置１Ａ内に回収ウラン５が残っている間は下記の反応式（２）に示す置換反応が発生し、ＰｕＦ６は固体ウラン化合物（ＰｕＦ４）に転換されて残渣となり吐出ガスに移行しない。
【００３１】
２ＰｕＦ６(ｇ)＋ＵＯ２Ｆ２(ｓ)→２ＰｕＦ４(ｓ)＋ＵＦ６(ｇ)＋０２(ｇ) ---（２）
ただし、（ｇ）は気体、（ｓ）は固体を表す。
【００３２】
このように本実施の形態のフッ化装置１Ａでは、回収ウラン５が完全にはフッ化揮発されずに残留し、ＵＯ２Ｆ２の形態に転換された回収ウラン５の作用によってＰｕＦ６に転換されたプルトニウムが固体のＰｕＦ４に再転換される。これにより回収ウラン５中のプルトニウムは、ＰｕＦ４の形態で回収ウラン５の残渣に付着してフッ化装置１Ａ内に残留する。このプルトニウムが付着した残渣を捕集して再処理系におけるウラン分離工程の前段又は後段に戻せば、第１の実施の形態と同様に、プルトニウム還流工程を実施することができるので、使用済原子燃料からのプルトニウムの回収率を向上させることができる。また、本実施の形態は第１の実施の形態と比較して、処理速度の観点からは劣るものの、ウラン系吸着材トラップ４等の設備が不要になるという点にメリットがある。
【００３３】
なお、回収ウラン５が金属の場合には、フッ化装置１ＡにおけるＵＦ６への転換の途中でＵＯ２Ｆ２を生成しないので、第１の実施の形態の方法を用いことが好ましい。
【００３４】
次に本発明の第３の実施の形態について説明する。本実施の形態は、ＵＲＥＸ法と呼ばれるウランのリサイクル方法に本発明を適用したものである。ＵＲＥＸ法の回収ウランは溶媒抽出法により回収されるため、核分裂生成物の濃度はきわめて低い。
【００３５】
図３は本発明の第３の実施の形態である使用済原子燃料からのウランのリサイクル系を示す図である。
【００３６】
この図に示すリサイクル系は、使用済原子燃料１１を処理するために、溶解工程１２と、抽出工程（ウラン分離工程）１３と、逆抽出工程１５と、脱硝・煤焼工程１６と、フッ化転換工程１７と、酸化物転換工程２１を実施するものである。
【００３７】
このリサイクル系では、使用済原子燃料１１は、溶解工程１２で硝酸に溶解されて溶解液１８となり抽出工程１３に導入される。
【００３８】
抽出工程１３は、溶解液１８からウランを分離する工程（ウラン分離工程）であり、溶媒抽出によってウランを有機相であるウラン溶液（Ｕ溶液）１９に移行させる。また、抽出工程１３では、プルトニウムと核分裂生成物はウランを抜き取られた溶解液（プルトニウム溶液２０）となる。こうして得られたプルトニウム溶液２０は後続処理系１４で精製される。なお、後続処理系１４としては、多くのバリエーションが提案されている。
【００３９】
Ｕ溶液１９は、逆抽出工程１５と脱硝・煤焼工程１６を経て酸化物に転換され、フッ化転換工程１７に導入される。フッ化転換工程１７は、第１の実施の形態で説明したものであり、酸化物に転換された回収ウランはフッ化装置１（図１参照）に導入される。フッ化転換工程１７に導入された回収ウランは、フッ化揮発された後に精製されＵＦ６となる。
【００４０】
また、フッ化転換工程１７のウラン系吸着材トラップ４（図１参照）で得られた回収プルトニウム及びウラン系吸着材７は、酸化物転換工程２１に導入される。この回収プルトニウム及びウラン系吸着材７は、酸化物転換工程２１でＰｕＯ２とＵＯ２に転換され、抽出工程（ウラン分離工程）１３の前段である溶解工程１２に戻される（プルトニウム還流工程）。これにより、ＵＲＥＸ法でのプルトニウム回収率を向上させることができる。すなわち、本実施の形態によれば、ＵＲＥＸ法のようなウランへのプルトニウムの同伴率が高いウラン分離法を用いるリサイクル方法において、プルトニウム回収率を向上させることができる。
【００４１】
また、本実施の形態は、通常のＵＲＥＸ法に対して下記の顕著な効果を奏する。
【００４２】
通常のＵＲＥＸ法の抽出工程では、錯形成剤を添加してＵ溶液１９にプルトニウムがほとんど抽出されないような工夫がされているが、錯形成剤は後続処理系１４での精製の妨害になるので、これを除去または分解する工程が別途必要となる。また、錯形成剤による未知の反応が抽出工程で生じる危険性も残っていた。
【００４３】
これに対して、本実施の形態では、抽出工程１３に錯形成剤を添加せずにプルトニウムがＵ溶液１９に混入することを許容しても、プルトニウムをフッ化転換工程１７で回収することができる。したがって、本実施の形態によれば、ＵＲＥＸ法を利用した場合に錯形成剤を除去、分離する工程を省略することができるとともに、抽出工程で未知の反応が生じる可能性も低減することができる。
【００４４】
ところで、後続処理系１４の仕様によっては、Ｐｕ溶液２０にウランが含まれても良い場合がある。このような場合には、酸化物転換工程２１で得られたＰｕＯ２及びＵＯ２を抽出工程（ウラン分離工程）１３の後段の工程である後続処理系１４のいずれかの工程に払い出しても良い。この方法によってもプルトニウム回収率を向上させることができる。
【００４５】
また、上記では、第１の実施の形態のフッ化転換工程を利用する場合について説明したが、第２の実施の形態のものを利用しても勿論良い。
【００４６】
さらに、上記の説明では物質の動きを明確にするために、一部の工程を省略した（後の実施の形態についても同様）。省略した工程としては、例えば、溶解工程１３の前段に行われる解体・脱被膜工程、溶解工程１３の後段に行われる清澄工程やヨウ素追い出し工程等がある。
【００４７】
次に本発明の第４の実施の形態について説明する。本実施の形態は、再処理工程の前段に晶析法を用いたウラン分離工程（晶析工程２２）を利用している点に特徴がある。
【００４８】
図４は本発明の第４の実施の形態である使用済原子燃料からのウランのリサイクル系を示す図である。
【００４９】
この図に示すリサイクル系は、第３の実施の形態の系における抽出工程１３を晶析工程２２に変更し、本実施の形態では必要のない逆抽出工程１５を省略したものに相当する。
【００５０】
晶析併用法を用いる本実施の形態では、使用済原子燃料１１は、溶解工程１２で硝酸に溶解されて溶解液１７となる。この溶解液１７を晶析工程２２で冷却すると、硝酸ウラニル結晶２３に転換したウランが取り出される。晶析工程２２におけるプルトニウムのウラン同伴率は高く、例えば０．１％から数％に至る。ところで、晶析工程２２では、プルトニウムと核分裂生成物はＰｕ溶液２０となるが、このＰｕ溶液２０にはウランの数％から２０数％が残留している。このＰｕ溶液２０は、第３の実施の形態と同様に、後続処理系１４で精製される。
【００５１】
また、硝酸ウラニル２３は、脱硝・煤焼工程１６を経て酸化物に転換され、フッ化転換工程１７に導入される。フッ化転換工程１７は、第１の実施の形態で説明したものであり、酸化物に転換された回収ウランはフッ化装置１（図１参照）に導入される。フッ化転換工程１７に導入された回収ウランは、フッ化揮発された後に精製されＵＦ６となる。そして、フッ化転換工程１７で得られた回収プルトニウム及びウラン系吸着材７は、酸化物転換工程２１に導入され、晶析工程（ウラン分離工程）２２の前段である溶解工程１２に戻される（プルトニウム還流工程）。このように、本実施の形態においても、第３の実施の形態と同様に、プルトニウム回収率を向上させることができる。
【００５２】
なお、本実施の形態でも、第３の実施の形態同様、後続処理系１４の仕様によっては酸化物転換させたプルトニウムを後続処理系１４のいずれかの工程に払い出しても良いし、フッ化転換工程１７として第２の実施の形態のものを利用しても良い。
【００５３】
また、本実施の形態では、ウランの分離方法として晶析を用いたが、固体に転換して分離する点では沈殿分離法を用いてもよい。この場合には、図４中の晶析工程２２を沈殿工程に変更すれば良い。
【００５４】
次に本発明の第５の実施の形態について説明する。本実施の形態は、再処理工程の前段に酸化物電解法を用いたウラン分離工程（酸化物電解工程２４）を利用している点に特徴がある。
【００５５】
図５は本発明の第５の実施の形態である使用済原子燃料からのウランのリサイクル系を示す図である。
【００５６】
この図に示すリサイクル系は、第４の実施の形態の系における晶析工程２２を酸化物電解工程２４に変更し、本実施の形態では必要のない溶解工程１２と脱硝・煤焼工程１６を省略したものに相当する。
【００５７】
酸化物電解法を用いる本実施の形態では、使用済原子燃料１１は、酸化物電解工程２４において電解槽内の溶融塩に浸漬され、正電位を与えられて陽極溶解される。このとき陰極には、溶解した使用済原子燃料に含まれていたウランが酸化ウラン２５として析出する。酸化物電解工程２５におけるプルトニウムのウラン同伴率も高く、例えば０．１％から数％に至る。また、酸化物電解工程２４で生じたプルトニウムを含む溶融塩２６は、後続処理系１４で精製される。この後続処理は、酸化ウラン２５を取り出した後に同一の電解槽で行っても良い。
【００５８】
酸化物電解工程２４で析出した酸化ウラン２５は、他の実施の形態同様にフッ化転換工程１７に導入されてＵＦ６に転換される。ＵＦ６とともにフッ化転換工程１７で得られた回収プルトニウム及びウラン系吸着材７は、酸化物転換工程２１に導入され、ＰｕＯ２及びＵＯ２となって酸化物電解工程２４に戻される（プルトニウム還流工程）。このように、本実施の形態においても、第３の実施の形態と同様に、プルトニウム回収率を向上させることができる。
【００５９】
なお、本実施の形態においても、第３の実施の形態同様に、後続処理系１４の仕様によっては酸化物転換させたプルトニウムを後続処理系１４のいずれかの工程に払い出しても良いし、フッ化転換工程１７として第２の実施の形態のものを利用しても良い。
【００６０】
次に本発明の第６の実施の形態について説明する。本実施の形態は、再処理工程の前段に金属電解法を用いたウラン分離工程（金属電解工程２７）を利用している点に特徴がある。
【００６１】
図６は本発明の第６の実施の形態である使用済原子燃料からのウランのリサイクル系を示す図である。
【００６２】
この図に示すリサイクル系は、第５の実施の形態の系における酸化物電解工程２４を金属電解工程２７に変更し、酸化物転換工程２１を金属転換工程２９に変更したものに相当する。
【００６３】
金属電解法を用いる本実施の形態では、使用済原子燃料原子１１は金属燃料であり、金属電解工程２７において電解槽内の溶融塩に浸漬され、正電位を与えられて陽極溶解される。このとき陰極には、溶解した使用済原子燃料に含まれていたウランが金属ウラン２８として析出する。金属電解工程２７におけるプルトニウムのウラン同伴率も高く、例えば０．１％から数％に至る。また、金属電解工程２７で生じたプルトニウムを含む溶融塩２６は、後続処理系１４で精製される。この後続処理は、金属ウラン２８を取り出した後に同一の電解槽で行っても良い。
【００６４】
金属電解工程２７で析出した金属ウラン２８は、他の実施の形態同様にフッ化転換工程１７に導入されてＵＦ６に転換される。ＵＦ６とともにフッ化転換工程１７で得られた回収プルトニウム及びウラン系吸着材７は、金属転換工程２９に導入され、プルトニウム金属とウラン金属に転換される。このプルトニウム金属とウラン金属は、金属電解工程２７に戻される（プルトニウム還流工程）。このように、本実施の形態においても、第３の実施の形態と同様に、プルトニウム回収率を向上させることができる。
【００６５】
なお、本実施の形態でも、第３の実施の形態同様、後続処理系１４の仕様によっては金属転換させたプルトニウムを後続処理系１４のいずれかの工程に払い出しても良い。また、金属転換２９の代わりにウランとプルトニウムを塩化物に転換する塩化物転換工程を採用し、ウラン及びプルトニウムの塩化物を金属電解工程２７または後続処理系１４へ払い出すことも可能である。また、使用済酸化物燃料を金属に還元した後に金属電解法を適用する方法を利用しても良い。さらに、上記では、第１の実施の形態のフッ化転換工程を利用する場合について説明したが、第２の実施の形態のものを利用しても勿論良い。
【図面の簡単な説明】
【００６６】
【図１】本発明の第１の実施の形態であるウランのフッ化転換工程を示す図。
【図２】本発明の第２の実施の形態であるウランのフッ化転換工程を示す図。
【図３】本発明の第３の実施の形態である使用済原子燃料からのウランのリサイクル系を示す図。
【図４】本発明の第４の実施の形態である使用済原子燃料からのウランのリサイクル系を示す図。
【図５】本発明の第５の実施の形態である使用済原子燃料からのウランのリサイクル系を示す図。
【図６】本発明の第６の実施の形態である使用済原子燃料からのウランのリサイクル系を示す図。
【符号の説明】
【００６７】
１      フッ化装置
２      非ウラン系吸着材トラップ
３      凝縮器
４      ウラン系吸着材トラップ
５      回収ウラン
６      フッ素
９      フッ化剤
１１      使用済原子燃料
１２      溶解工程
１３      抽出工程（ウラン分離工程）
１４      後続処理系
１５      逆抽出工程
１７      フッ化転換工程
１８      溶解液
１９      Ｕ溶液
２２      晶析工程（ウラン分離工程）
２３      硝酸ウラニル結晶
２４      酸化物電解工程（ウラン分離工程）
２５      酸化ウラン
２６      溶融塩
２７      金属電解工程（ウラン分離工程）
２８      金属ウラン
２９      金属転換工程
【図１】
0005065163.tif 000002
【図２】
0005065163.tif 000003
【図３】
0005065163.tif 000004
【図４】
0005065163.tif 000005
【図５】
0005065163.tif 000006
【図６】
0005065163.tif 000007